【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
固定の磁場発生手段を内部に有すると共に表面に弾性層を有するトナー担持体を用い、該固定の磁場発生手段により磁性トナーを該トナー担持体表面に引き寄せ、規制ブレードにより該トナー担持体表面上のトナーを規制し、該トナー担持体を像担持体に押圧させながら回動し、前記トナー担持体に現像バイアスを印加し、前記トナーを像担持体に転移させて、前記像担持体上に形成された静電潜像を現像する磁性一成分現像方法に使用される磁性トナーにおいて、
（ｉ）該トナーの重量平均粒径が３乃至９μｍであり、
（ｉｉ）Ｘ線光電子分光分析により測定される、トナー表面に存在する炭素元素の含有量（Ａ）に対する鉄元素の含有量（Ｂ）の比（Ｂ／Ａ）が０．００１０未満であり、
（ｉｉｉ）該トナーの５モル／リットル塩酸溶解時における、３分、１５分及び３０分時点での磁性体総含有量に対する磁性体の溶解率Ｓ3、Ｓ15、Ｓ30（質量％）及び、１５分から３０分までの溶解量に対する３分から１５分までの溶解量の割合Ｓｃが下記式を満足することを特徴とする磁性トナー。
・０．５≦Ｓ3≦１０
・４０≦Ｓ15≦８０
・Ｓ30≧８０
・１．２≦Ｓc≦１０
【請求項２】
該トナーの５モル／リットル塩酸溶解時における、３分、１５分及び３０分時点での磁性体総含有量に対する磁性体の溶解率Ｓ3、Ｓ15、Ｓ30（質量％）及び、１５分から３０分までの溶解量に対する３分から１５分までの溶解量の割合Ｓcが下記式を満足することを特徴とする請求項１に記載の磁性トナー。
・０．５≦Ｓ3≦５
・４５≦Ｓ15≦７５
・Ｓ30≧８５
・１．５≦Ｓc≦８
【請求項３】
前記磁性トナーの平均円形度が０．９４０以上であることを特徴とする請求項１又は２に記載の磁性トナー。
【請求項４】
該磁性トナーにおいて、該磁性体が疎水化処理されていることを特徴とする請求項１乃至３のいずれかに記載の磁性トナー。
【請求項５】
前記酸化鉄が、前記結着樹脂１００質量部に対して１０〜２００質量部含有されることを特徴とする請求項１乃至４のいずれかに記載の磁性トナー。
【請求項６】
該磁性トナーが水系媒体中で製造されることを特徴とする請求項１乃至５のいずれかに記載の磁性トナー。
【請求項７】
該規制ブレードにより該トナー担持体表面上に規制された該トナーの単位面積当たりのコート量が５．０〜１４．０ｇ／ｍ2であることを特徴とする請求項１乃至６のいずれかに記載の磁性トナー。
【請求項８】
前記現像バイアスが交番電圧に直流電圧を重畳したものであり、前記現像バイアスＶの絶対値の最大値を｜Ｖ｜ｍａｘ、帯電手段により像担持体表面を一様に帯電する所定の電圧値（暗電位）をＶｄとし、（１）式を満たすことを特徴とする請求項１乃至７のいずれかに記載の磁性トナー。
｜Ｖ｜ｍａｘ≦｜Ｖｄ｜  （１）
【請求項９】
固定の磁場発生手段を内部に有すると共に表面に弾性層を有するトナー担持体を用い、該固定の磁場発生手段により磁性トナーを該トナー担持体表面に引き寄せ、規制ブレードにより該トナー担持体表面上のトナーを規制し、該トナー担持体を像担持体に押圧させながら回動し、前記トナー担持体に現像バイアスを印加し、前記トナーを像担持体に転移させて、前記像担持体上に形成された静電潜像を現像する磁性一成分現像方法であり、
（ｉ）該トナーの重量平均粒径が３乃至９μｍであり、
（ｉｉ）Ｘ線光電子分光分析により測定される、トナー表面に存在する炭素元素の含有量（Ａ）に対する鉄元素の含有量（Ｂ）の比（Ｂ／Ａ）が０．００１０未満であり、
（ｉｉｉ）該トナーの５モル／リットル塩酸溶解時における、３分、１５分及び３０分時点での磁性体総含有量に対する溶解率Ｓ3、Ｓ15、Ｓ30（質量％）及び、１５分から３０分までの溶解量に対する３分から１５分までの溶解量の割合Ｓcが下記式を満足することを特徴とする画像形成方法。
・０．５≦Ｓ3≦１０
・４０≦Ｓ15≦８０
・Ｓ30≧８０
・１．２≦Ｓc≦１０
【請求項１０】
該トナーの５モル／リットル塩酸溶解時における、３分、１５分及び３０分時点での磁性体総含有量に対する磁性体の溶解率Ｓ3、Ｓ15、Ｓ30（質量％）及び、１５分から３０分までの溶解量に対する３分から１５分までの溶解量の割合Ｓcが下記式を満足することを特徴とする請求項９記載の画像形成方法。
・０．５≦Ｓ3≦５
・４５≦Ｓ15≦７５
・Ｓ30≧８５
・１．５≦Ｓc≦８
【請求項１１】
前記磁性トナーの平均円形度が０．９４０以上であることを特徴とする請求項９又は１０に記載の画像形成方法。
【請求項１２】
該磁性トナーにおいて、該磁性体が疎水化処理されていることを特徴とする請求項９乃至１１のいずれかに記載の画像形成方法。
【請求項１３】
前記酸化鉄が、前記結着樹脂１００質量部に対して１０〜２００質量部含有されることを特徴とする請求項９乃至１２のいずれかに記載の画像形成方法。
【請求項１４】
該磁性トナーが水系媒体中で製造されることを特徴とする請求項９乃至１３のいずれかに記載の画像形成方法。
【請求項１５】
該規制ブレードにより該トナー担持体表面上に規制された該トナーの単位面積当たりのコート量が５．０〜１４．０ｇ／ｍ2であることを特徴とする請求項９乃至１４のいずれかに記載の画像形成方法。
【請求項１６】
前記現像バイアスが交番電圧に直流電圧を重畳したものであり、前記現像バイアスＶの絶対値の最大値を｜Ｖ｜ｍａｘ、帯電手段により像担持体表面を一様に帯電する所定の電圧値（暗電位）をＶｄとし、（１）式を満たすことを特徴とする請求項９乃至１５のいずれかに記載の画像形成方法。
｜Ｖ｜ｍａｘ≦｜Ｖｄ｜  （１）
【手続補正２】
【補正対象書類名】明細書
【補正対象項目名】００２３
【補正方法】変更
【補正の内容】
【００２３】
本発明は、固定の磁場発生手段を内部に有すると共に表面に弾性層を有するトナー担持体を用い、該固定の磁場発生手段により磁性トナーを該トナー担持体表面に引き寄せ、規制ブレードにより該トナー担持体表面上のトナーを規制し、該トナー担持体を像担持体に押圧させながら回動し、前記トナー担持体に現像バイアスを印加し、前記トナーを像担持体に転移させて、前記像担持体上に形成された静電潜像を現像する磁性一成分現像方法に使用される磁性トナーにおいて、
（ｉ）該トナーの重量平均粒径が３乃至９μｍであり、
（ｉｉ）Ｘ線光電子分光分析により測定される、トナー表面に存在する炭素元素の含有量（Ａ）に対する鉄元素の含有量（Ｂ）の比（Ｂ／Ａ）が０．００１０未満であり、
（ｉｉｉ）該トナーの５モル／リットル塩酸溶解時における、３分、１５分及び３０分時点での磁性体総含有量に対する溶解率Ｓ3、Ｓ15、Ｓ30（質量％）及び、１５分から３０分までの溶解量に対する３分から１５分までの溶解量の割合Ｓcが下記式を満足することを特徴とする磁性トナーに関する。
・０．５≦Ｓ3≦１０
・４０≦Ｓ15≦８０
・Ｓ30≧８０
・１．２≦Ｓc≦１０
【手続補正３】
【補正対象書類名】明細書
【補正対象項目名】００２４
【補正方法】変更
【補正の内容】
【００２４】
また本発明は、固定の磁場発生手段を内部に有すると共に表面に弾性層を有するトナー担持体を用い、当該固定の磁場発生手段により磁性トナーを該トナー担持体表面に引き寄せ、規制ブレードにより該トナー担持体表面上のトナーを規制し、該トナー担持体を像担持体に押圧し回動させながら、前記トナー担持体と像担持体との間に現像バイアスを印加し、前記トナーを像担持体に転移させて、前記像担持体上に形成された静電潜像を現像する磁性一成分現像方法であり、
（ｉ）該トナーの重量平均粒径が３乃至９μｍであり、
（ｉｉ）Ｘ線光電子分光分析により測定される、トナー表面に存在する炭素元素の含有量（Ａ）に対する鉄元素の含有量（Ｂ）の比（Ｂ／Ａ）が０．００１０未満であり、
（ｉｉｉ）該トナーの５モル／リットル塩酸溶解時における、３分、１５分及び３０分時点での磁性体総含有量に対する溶解率Ｓ3、Ｓ15、Ｓ30（質量％）及び、１５分から３０分までの溶解量に対する３分から１５分までの溶解量の割合Ｓcが下記式を満足することを特徴とする画像形成方法に関する。
・０．５≦Ｓ3≦１０
・４０≦Ｓ15≦８０
・Ｓ30≧８０
・１．２≦Ｓc≦１０
【手続補正４】
【補正対象書類名】明細書
【補正対象項目名】００７８
【補正方法】変更
【補正の内容】
【００７８】
本発明のトナーに用いる磁性酸化鉄は、結着樹脂１００質量部に対して、１０〜２００質量部用いることが好ましく、より好ましくは２０〜１８０質量部、更に好ましくは４０〜１６０質量部である。磁性酸化鉄の配合量が１０質量部未満では現像剤の着色力が乏しく、カブリの抑制も困難であり、一方、２００質量部を超えると、トナー担持体への磁力による保持が強まり現像性が低下したり、個々のトナー粒子への磁性酸化鉄の均一な分散が難しくなったりするだけでなく、定着性が低下してしまうことがある。
【手続補正５】
【補正対象書類名】明細書
【補正対象項目名】００８９
【補正方法】変更
【補正の内容】
【００８９】
さらに、トナーを直接重合法を用いて製造する場合には、重合阻害性が低く、水系分散媒体への可溶化物が実質的にない荷電制御剤が特に好ましい。具体的な化合物としては、ネガ系荷電制御剤としてサリチル酸、アルキルサリチル酸、ジアルキルサリチル酸、ナフトエ酸、ダイカルボン酸の如き芳香族カルボン酸の金属化合物、アゾ染料もしくはアゾ顔料の金属塩または金属錯体、スルホン酸又はカルボン酸基を側鎖に持つ高分子型化合物、ホウ素化合物、尿素化合物、ケイ素化合物、カリックスアレーンが挙げられる。ポジ系荷電制御剤として四級アンモニウム塩、その四級アンモニウム塩を側鎖に有する高分子型化合物、グアニジン化合物、ニグロシン系化合物、イミダゾール化合物が挙げられる。これらの荷電制御剤は、重合性単量体１００質量部に対して０．５〜１０質量部使用することが好ましい。しかしながら、本発明の画像形成方法に関わる現像剤は、荷電制御剤の添加は必須ではなく、トナーの規制ブレードやトナー担持体との摩擦帯電を積極的に利用することでトナー中に必ずしも荷電制御剤を含む必要はない。
【手続補正６】
【補正対象書類名】明細書
【補正対象項目名】０１３５
【補正方法】変更
【補正の内容】
【０１３５】
現像バイアスＶを｜Ｖ｜ｍａｘ≦｜Ｖｄ｜とすることで、カブリ量を著しく抑制し、本来印字しない白部（未露光部）に現像剤がわずかに現像され地汚れのように現れる画像不良を抑制することができる。また、リークを抑制し、リークによるベタ黒中の白の斑点が生じる画像不良を抑制することができる。また、リークが発生してもリークによるベタ黒中の白の斑点の径を小さく目立たなくすることができる。また、高濃度部のエッジ、特にプロセス下流側が濃く現像され、また、高濃度部に隣接する中間調部分のエッジが薄く現像され画像エッジ不良を抑制することができる。また、均一に均し良好な画像をえることができる。さらに、多枚数印字後の中間調濃度ムラを抑制することができる。